(57)【要約】【課題】低シート抵抗化、リーク電流の低減、および、オーミック電極の接触抵抗の低減を実現する。【解決手段】基板と、基板上に設けられ第１の窒化物系化合物半導体からなるチャネル層と、チャネル層上に設けられたバリア層と、バリア層上に設けられた第１電極と、チャネル層の上方に設けられた第２電極とを備え、バリア層は、チャネル層上に設けられ第１の窒化物系化合物半導体よりバンドギャップエネルギーが大きい第２の窒化物系化合物半導体からなる障壁層と、第２の窒化物系化合物半導体よりバンドギャップエネルギーが小さい第３の窒化物系化合物半導体からなり量子準位が形成された量子準位層とを有する半導体デバイスを提供する。【選択図】図１
2012227227.tif 000002
【特許請求の範囲】
【請求項１】
基板と、
前記基板の上方に設けられ、第１の窒化物系化合物半導体からなるチャネル層と、
前記チャネル層上に設けられたバリア層と、
前記バリア層上に設けられた第１電極と、
前記チャネル層の上方に設けられた第２電極と、を備え
前記バリア層は、
前記チャネル層上に設けられ、前記第１の窒化物系化合物半導体よりバンドギャップエネルギーが大きい第２の窒化物系化合物半導体からなる障壁層と、
前記障壁層上に設けられ、前記第２の窒化物系化合物半導体よりバンドギャップエネルギーが小さい第３の窒化物系化合物半導体からなり、量子準位が形成された、量子準位層と、が繰り返し積層されている
半導体デバイス。
【請求項２】
前記第２の窒化物系化合物半導体はＡｌＮであり、
前記第３の窒化物系化合物半導体はＧａＮである請求項１に記載の半導体デバイス。
【請求項３】
前記バリア層の厚さが１５ｎｍ以上、４０ｎｍ以下であり、
前記障壁層の各層の厚さが０．２５ｎｍ以上、１．５ｎｍ以下である請求項１または２に記載の半導体デバイス。
【請求項４】
前記バリア層が有する障壁層の厚さの合計が、前記バリア層の厚さに対して１５％以上である請求項１から３のいずれか一項に記載の半導体デバイス。
【請求項５】
前記バリア層が有する前記障壁層のうち、前記チャネル層に最も近い前記障壁層の厚さが０．５ｎｍ以上、１．５ｎｍ以下である請求項１から４のいずれか一項に記載の半導体デバイス。
【請求項６】
前記バリア層が有する前記障壁層のうち、前記チャネル層に最も近い前記障壁層の厚さが、他の前記障壁層の厚さと異なる請求項１から５のいずれか一項に記載の半導体デバイス。
【請求項７】
前記バリア層が有する前記量子準位層のうち、前記チャネル層から最も離れて形成された前記量子準位層の厚さが０．５ｎｍ以上、１０ｎｍ以下である請求項１から６のいずれか一項に記載の半導体デバイス。
【請求項８】
前記バリア層が有する前記量子準位層のうち、前記チャネル層から最も離れて形成された前記量子準位層の厚さが、他の前記量子準位層の厚さと異なる請求項１から７のいずれか一項に記載の半導体デバイス。
【請求項９】
前記量子準位層のいずれか一層の厚さが、前記チャネル層に近い他の前記量子準位層のいずれか一層の厚さより厚い請求項１から８のいずれか一項に記載の半導体デバイス。
【請求項１０】
前記量子準位層の一層の厚さが、前記チャネル層に近い他の前記量子準位層の一層の厚さ以上である請求項１から９のいずれか一項に記載の半導体デバイス。
【請求項１１】
前記量子準位層が、各層の厚さが同一である複数の前記量子準位層を含む複数のグループに分かれ、
前記複数のグループの一つに含まれる前記量子準位層の各層の厚さが、前記複数のグループの他の一つに含まれ、前記チャネル層に近い他の前記量子準位層の厚さより厚い請求項１から１０のいずれか一項に記載の半導体デバイス。
【請求項１２】
前記量子準位層の各層の厚さが、前記チャネル層に近いほど薄い請求項１から８のいずれか一項に記載の半導体デバイス。
【請求項１３】
前記障壁層のいずれか一層の厚さが、前記チャネル層に近い他の前記障壁層のいずれか一層の厚さより薄い請求項１から１２のいずれか一項に記載の半導体デバイス。
【請求項１４】
前記障壁層の一層の厚さが、前記チャネル層に近い他の前記障壁層の一層の厚さ以下である請求項１から１３のいずれか一項に記載の半導体デバイス。
【請求項１５】
前記第１電極が前記チャネル層にオーミック接続し、
前記第２電極が前記チャネル層にショットキー接続する、
請求項１から１４のいずれか一項に記載の半導体デバイス。
【請求項１６】
前記バリア層上に設けられ、前記チャネル層にオーミック接続した第３電極をさらに備える請求項１５に記載の半導体デバイス。
【請求項１７】
前記第２電極が前記障壁層の表面に接して設けられた請求項１５または１６に記載の半導体デバイス。
【請求項１８】
前記第２電極が前記チャネル層に接して設けられた請求項１５または１６に記載の半導体デバイス。
【発明の詳細な説明】
【技術分野】
【０００１】
本発明は、半導体デバイスに関する。
【背景技術】
【０００２】
窒化物系化合物半導体のＧａＮ（窒化ガリウム）からなるチャネル層と、ＡｌＧａＮからなるバリア層との間に、多層膜を挿入したＨＦＥＴ（ヘテロ接合電界効果型トランジスタ）が知られている（例えば、特許文献１）。多層膜は、ＧａＮからなる層とＡｌＮからなる層とを、量子準位を形成しない厚さで積層して形成される。
特許文献１  特開２００５―３５４１０１号公報
【発明の概要】
【発明が解決しようとする課題】
【０００３】
厚さが２ｎｍのＡｌＮからなる層を、チャネル層とバリア層との間に形成することで、２次元電子ガスの分布が、バリア層に広がることを防止できるので、キャリアの移動度を高くできる。しかし、ＧａＮからなるチャネル層、多層膜のＡｌＮからなる層、多層膜のＧａＮからなる層、および、ＡｌＧａＮからなるバリア層の間のヘテロ接合で結晶の転位が発生する。これにより、バリア層を貫通する転位の数が増える。転位は電流の経路となるから、バリア層上に形成された電極とチャネル層との間のリーク電流が増加する。
【０００４】
また、チャネル層とバリア層との間に、ＡｌＮからなる層を挿入すると、バリア層上に形成するオーミック電極と、チャネル層との間のコンタクト抵抗が高くなる。以上のように、キャリアの移動度を高くすることによる低シート抵抗化と、リーク電流の低減、および、オーミック電極の接触抵抗の低減とを両立することが難しかった。
【課題を解決するための手段】
【０００５】
本発明の第１の態様においては、基板と、基板上に設けられ、第１の窒化物系化合物半導体からなるチャネル層と、チャネル層上に設けられたバリア層と、バリア層上に設けられた第１電極と、チャネル層の上方に設けられた第２電極とを備え、バリア層は、チャネル層上に設けられ、第１の窒化物系化合物半導体よりバンドギャップエネルギーが大きい第２の窒化物系化合物半導体からなる障壁層と、障壁層上に設けられ、第２の窒化物系化合物半導体よりバンドギャップエネルギーが小さい第３の窒化物系化合物半導体からなり、量子準位が形成された、量子準位層と、を有する半導体デバイスを提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本発明の第１の実施形態に係るショットキーバリアダイオード（ＳＢＤ）の断面図である。
【図２】バリア層のフォトルミネッセンススペクトルである。
【図３】本発明の第２の実施形態に係るＳＢＤの断面図である。
【図４】本発明の第３の実施形態に係るＳＢＤの断面図である。
【図５】本発明の第４の実施形態に係るＨＦＥＴの断面図である。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本発明の第１の実施形態に係るＳＢＤ１００（ショットキーバリアダイオード）の断面図である。ＳＢＤ１００は、基板１１０、バッファ層１２０、チャネル層１３０、バリア層１４０、絶縁層１５０、オーミック電極１６０、およびショットキー電極１７０を備える。
【００１０】
チャネル層１３０は基板１１０の上方に設けられ、窒化物系化合物半導体からなる。チャネル層１３０は、ＧａＮで形成してよい。チャネル層１３０は、不純物がドープされた、あるいは、ノンドープのＧａＮからなってよい。チャネル層１３０の厚さは、例えば１０００ｎｍである。バリア層１４０は、チャネル層１３０上に、障壁層１４２および量子準位層１４４が繰り返し積層されて形成される。障壁層１４２は、チャネル層１３０を形成する窒化物系化合物半導体よりバンドギャップエネルギーが大きい窒化物系化合物半導体からなる。障壁層１４２は、ＡｌＮで形成してよい。量子準位層１４４は、障壁層１４２を形成する窒化物系化合物半導体よりバンドギャップエネルギーが小さい窒化物系化合物半導体からなる。量子準位層１４４は、ＧａＮで形成してよい。
【００１１】
チャネル層１３０上に、障壁層１４２が形成されてよい。チャネル層１３０とバリア層１４０との間のヘテロ接合によって、チャネル層１３０のバリア層１４０側の界面に２次元電子ガスが発生する。バンドギャップエネルギーの大きい障壁層１４２がチャネル層１３０上に接すると、チャネル層１３０の２次元電子ガスがバリア層１４０に広がることを防止できる。これにより、チャネル層１３０におけるキャリアの移動度を高くできる。
【００１２】
障壁層１４２上に量子準位層１４４が形成される。障壁層１４２および量子準位層１４４の厚さが調整されて、障壁層１４２および量子準位層１４４によって井戸型ポテンシャルが形成されると、量子準位層１４４に量子準位が形成される。キャリアが量子準位層１４４に形成された量子準位を伝わるので、チャネル層１３０とオーミック電極１６０との間の接触抵抗が低くなる。また、障壁層１４２が薄く形成されることにより、障壁層１４２に形成される転移が少なくなる。これにより、ショットキー電極１７０とチャネル層１３０との間のリーク電流が小さくなる。さらに、障壁層１４２が薄く形成されるので、オーミック電極１６０とチャネル層１３０との間の接触抵抗が低くなる。
【００１３】
基板１１０は、サファイア基板であってよい。また、基板１１０は、Ｓｉ基板、ＳｉＣ基板、ＧａＮ基板その他の、基板表面上に窒化物系化合物半導体層を形成することができる基板であってもよい。
【００１４】
バッファ層１２０が、基板１１０とチャネル層１３０の間に設けられてよい。バッファ層１２０は、窒化物系化合物半導体からなる層であってよい。例えば、バッファ層１２０は、ＡｌＮからなる層、ＧａＮからなる層、ＡｌＧａＮからなる層、または、これらを積層した多層膜で形成される。バッファ層１２０の厚さは、例えば２０ｎｍである。基板１１０として、結晶性のよい窒化物系化合物半導体層を形成することができる基板を用いるときは、バッファ層１２０を省略して、基板１１０上にバッファ層１２０を形成してもよい。
【００１５】
バッファ層１２０、チャネル層１３０、障壁層１４２、および、量子準位層１４４がＭＯＣＶＤ法で形成されてよい。例えば、チャネル層１３０または量子準位層１４４を形成する場合、基板１１０をＭＯＣＶＤ装置に設置し、トリメチルガリウム（ＴＭＧａ）とアンモニア（ＮＨ３）とを、ＭＯＣＶＤ装置のチャンバーに導入して、ＧａＮをエピタキシャル成長する。また、バッファ層１２０または障壁層１４２を形成する場合、トリメチルアルミ（ＴＭＡｌ）とＮＨ３とを、ＭＯＣＶＤ装置のチャンバーに導入して、ＡｌＮをエピタキシャル成長する。
【００１６】
他の実施形態として、バッファ層１２０、チャネル層１３０、障壁層１４２、および、量子準位層１４４の全部または一部がＨＶＰＥ法（ハイドライド気相成長法）、あるいは、ＭＢＥ法（分子線エピタキシー法）で形成されてもよい。また、障壁層１４２は、ＡｌＸＧａ１−ＸＮ（０＜Ｘ＜１）で形成されてもよい。
【００１７】
絶縁層１５０が、バリア層１４０上の一部に形成される。絶縁層１５０は、絶縁性物質からなる層であってよい。例えば、絶縁層１５０がシリコン酸化膜で形成される。また、絶縁層１５０は、シリコン窒化膜で形成されてもよい。バリア層１４０上の全面に絶縁性物質からなる層が形成され、次にオーミック電極１６０およびショットキー電極１７０が形成される部分の絶縁性物質からなる層が除去されて開口部を設けて、絶縁層１５０が形成されてよい。このとき、絶縁層１５０がＣＶＤ法およびフォトリソグラフィー法で形成されてよい。
【００１８】
オーミック電極１６０が、バリア層１４０上の、絶縁層１５０が除去された部分に形成されてよい。オーミック電極１６０はチャネル層１３０とオーミック接合する材料で形成される。オーミック電極１６０の材料は、例えば、Ｔｉを含む。オーミック電極１６０は、Ｔｉからなる層、Ａｌからなる層、およびＡｕからなる層をこの順に、バリア層１４０上に積層して形成してよい。
【００１９】
ショットキー電極１７０が、バリア層１４０上の、絶縁層１５０が除去された部分に形成されてよい。オーミック電極１６０とショットキー電極１７０は所定の距離だけ離れて形成されてよい。ショットキー電極１７０はチャネル層１３０とショットキー接合する材料で形成される。ショットキー電極１７０の材料は、例えば、Ｎｉを含む。ショットキー電極１７０は、Ｎｉからなる層およびＡｕからなる層をこの順に、バリア層１４０上に積層して形成されてよい。オーミック電極１６０およびショットキー電極１７０は、リフトオフ法を用いて、スパッタリングで形成されることができるが、形成方法はこれに限定されない。
【００２０】
表１に、ＳＢＤ１００のシート抵抗、キャリアの移動度、キャリア密度、コンタクト抵抗、およびリーク電流を示す。オーミック電極１６０およびショットキー電極１７０の電極面積は、それぞれ０．０２ｍｍ２とした。また、オーミック電極１６０とショットキー電極１７０との、電極間距離は０．０１ｍｍとした。コンタクト抵抗は、オーミック電極１６０を用いて、Ｔｒａｎｓｍｉｓｓｉｏｎ  Ｌｉｎｅ  Ｍｏｄｅｌ法により測定した。また、ショットキー電極１７０に−５０Ｖの電圧を印加し、オーミック電極１６０とショットキー電極１７０との間に流れる電流をリーク電流として測定した。
【００２１】
障壁層１４２および量子準位層１４４の厚さは、Ｘ線回折により測定した。表１において、繰り返し回数とは、障壁層１４２および量子準位層１４４の積層を繰り返す回数を示す。例えば、繰り返し回数が４とは、チャネル層１３０から絶縁層１５０に向かって、障壁層１４２と量子準位層１４４とが、それぞれ４層ずつ交互に積層されていることを示す。したがって、障壁層１４２の厚さと量子準位層１４４の厚さとを加えたものに、繰り返し回数をかけたものが、バリア層１４０全体の厚さとなる。
【００２２】
【表１】
2012227227.tif 000003
【００２３】
試料番号１のように、障壁層１４２の厚さが２ｎｍを超えると、コンタクト抵抗が高く、かつ、リーク電流が大きい。これは、障壁層１４２の一層の厚さが厚いので、抵抗が高く、転位が増加することによる。試料番号６のように、障壁層１４２の厚さが０．２ｎｍ以下であると、コンタクト抵抗が高く、かつ、リーク電流が大きい。ＡｌＮからなる障壁層１４２の厚さが、ＡｌＮが単位格子を形成しないほど薄くなると、原子配列の乱れを生じやすく、転移が発生しやすいからである。
【００２４】
したがって、試料番号１から６を参照して、障壁層１４２の厚さは、０．２ｎｍより大きく、２．０ｎｍ以下であることが好ましく、０．２５ｎｍ以上、１．５ｎｍ以下であることが、より好ましい。このとき、量子準位層１４４の厚さは、０．６ｎｍ以上、６．０ｎｍ以下であることが好ましい。量子準位層１４４が薄すぎると、量子準位が形成されないからである。このため、障壁層１４２および量子準位層１４４を積層する繰り返しの回数は、４回以上、３１回以下であることが好ましく、２４回以下であることが、より好ましい。
【００２５】
試料番号７のように、バリア層１４０が有する障壁層１４２の厚さの合計が、バリア層１４０の全体の厚さに対して９％より小さいと、シート抵抗が高い。バリア層１４０の全体の組成がＧａＮよりなので、チャネル層１３０のキャリア密度が低いことによる。試料番号１１のように、バリア層１４０が有する障壁層１４２の厚さの合計が、バリア層１４０の全体の厚さに対して３９％より大きいと、リーク電流が大きい。これは、ＡｌＮからなる障壁層１４２によって、欠陥が増えるからである。したがって、試料番号７から１１を参照して、バリア層１４０が有する障壁層１４２の厚さの合計が、バリア層１４０の全体の厚さに対して９％以上、３９％以下であることが好ましく、１５％以上、３５％以下であることがより好ましい。
【００２６】
試料番号１２のように、バリア層１４０の厚さが４８ｎｍ以上では、コンタクト抵抗が高く、かつ、リーク電流が大きい。バリア層１４０が厚いので、バリア層の抵抗が高く、また、欠陥が多いからである。試料番号１７のように、バリア層１４０の厚さが１１ｎｍより薄いと、シート抵抗が高い。これは、バリア層１４０が薄いので、チャネル層１３０に発生する２次元電子ガスの濃度が低いからである。したがって、試料番号１２から１７を参照して、バリア層１４０の厚さが１１ｎｍ以上で４８ｎｍより薄いことが好ましく、１５ｎｍ以上、４０ｎｍ以下であることが、より好ましい。
【００２７】
表２に、ＧａＮからなる量子準位層１４４の厚さを１．６ｎｍ、ＡｌＮからなる障壁層１４２および量子準位層１４４を積層する繰り返しの回数を１２回としたＳＢＤ１００のシート抵抗、キャリアの移動度、キャリア密度、コンタクト抵抗、およびリーク電流を示す。障壁層１４２について、チャネル層１３０に最も近い、最下部に形成された障壁層１４２をのぞいて、他の障壁層１４２の厚さはすべて０．５５ｎｍで同一とした。チャネル層１３０に最も近い、最下部に形成された障壁層１４２の厚さは、他の障壁層１４２の厚さと異なってよい。各試料における、チャネル層１３０に最も近い、最下部に形成された障壁層１４２の厚さを表２に示した。第１の実施形態に係るＳＢＤ１００においては、チャネル層１３０に最も近い、最下部に形成された障壁層１４２はチャネル層１３０に接している。その他の条件および測定方法は表１の測定と同様とした。
【００２８】
【表２】
2012227227.tif 000004
【００２９】
チャネル層１３０に最も近い、最下部に形成された障壁層１４２の厚さが０．７５ｎｍ以上、１ｎｍ以下のときに、シート抵抗が最も低く、これより厚さが薄いと、シート抵抗が高くなる。試料番号１８のように、チャネル層１３０に最も近い、最下部に形成された障壁層１４２の厚さが０．２５ｎｍでは、シート抵抗がやや高い。障壁層１４２が薄いので、チャネル層１３０に発生する２次元電子ガスの濃度が低いからである。試料番号２４のように、チャネル層１３０に最も近い、最下部に形成された障壁層１４２の厚さが２ｎｍ以上では、リーク電流が大きい。障壁層１４２が厚いので欠陥が多いからである。また、試料番号２４では、移動度がやや低く、シート抵抗がやや高い。これは障壁層１４２が厚いために欠陥が多いことによる。したがって、チャネル層１３０に最も近い、最下部に形成された障壁層１４２の厚さが１．９ｎｍ以下であることが好ましく、０．２５ｎｍ以上、１．５ｎｍ以下であることがより好ましく、０．５ｎｍ以上、１．２５ｎｍ以下であることが、さらに好ましい。
【００３０】
表３に、障壁層１４２の厚さを０．５５ｎｍ、障壁層１４２および量子準位層１４４を積層する繰り返しの回数を１２回としたＳＢＤ１００のシート抵抗、キャリアの移動度、キャリア密度、コンタクト抵抗、およびリーク電流を示す。量子準位層１４４については、チャネル層１３０から最も離れて、最上部に形成された量子準位層１４４を除いて、他のすべての量子準位層１４４の厚さを１．６０ｎｍで同一とした。チャネル層１３０から最も離れて、最上部に形成された量子準位層１４４の厚さは、他の量子準位層の厚さと異なってよい。各試料における最上部に形成された量子準位層１４４の厚さを表３に示した。第１の実施形態に係るＳＢＤ１００においては、チャネル層１３０から最も離れて、最上部に形成された量子準位層１４４はオーミック電極１６０およびショットキー電極１７０に接している。その他の条件および測定方法は表１の測定と同様とした。
【表３】
2012227227.tif 000005
【００３１】
試料番号２９のように、チャネル層１３０から最も離れて、最上部に形成された量子準位層１４４の厚さが１５ｎｍ以上では、コンタクト抵抗が高い。量子準位層１４４が厚いからである。また、キャリア密度がやや低く、シート抵抗がやや高い。バリア層１４０の組成がＧａＮに近いので、チャネル層１３０の２次元電子ガスの濃度が低いからである。試料番号２５から２９を参照して、最上部に形成された量子準位層１４４の厚さが厚い方が結晶の欠陥が少ないので、リーク電流が小さい。したがって、チャネル層１３０から最も離れて、最上部に形成された量子準位層１４４の厚さが０．５ｎｍ以上、１４ｎｍ以下であることが好ましく、１０ｎｍ以下であることがより好ましく、６ｎｍ以下であることがさらに好ましい。
【００３２】
実施形態１に係るＳＢＤ１００において、チャネル層１３０の近くに形成された量子準位層１４４の厚さが、チャネル層１３０から離れて形成された他の量子準位層１４４の厚さより薄くてよい。量子準位層１４４が薄くなると、量子井戸の幅が狭くなるので、量子準位層１４４に形成される準位が高くなる。したがって、量子準位層１４４のコンダクションバンドの傾きが、表面に向けて緩やかになるから、リーク電流が小さい。例えば、量子準位層１４４のいずれか一層の厚さが、当該量子準位層１４４よりチャネル層１３０に近く下側に形成された他の量子準位層１４４のいずれか一層の厚さより厚い。量子準位層１４４の一層の厚さが、当該量子準位層１４４よりチャネル層１３０に近く下側に形成された他のいずれの量子準位層１４４の一層の厚さ以上であってよい。
【００３３】
量子準位層１４４が、各層の厚さが同一である複数の量子準位層１４４を含む複数のグループに分かれ、当該複数のグループのうちの一つに含まれる量子準位層１４４の各層の厚さが、チャネル層１３０に近い他のグループに含まれる量子準位層１４４の厚さより厚くてもよい。あるいは、量子準位層１４４の各層の厚さがチャネル層１３０に近いほど薄くてもよい。量子準位層１４４の各層の厚さが、チャネル層１３０に近く下側に形成された量子準位層１４４から、遠くに形成された量子準位層１４４に向かって、直線的に厚くてもよい。あるいは、障壁層１４２を挟んで隣接する量子準位層１４４同士の厚さの差が、チャネル層１３０から絶縁層１５０へと上側に向かって徐々に大きくなってもよい。
【００３４】
すべての障壁層１４２の厚さを同一としてよい。あるいは、チャネル層１３０の近くに形成された障壁層１４２の厚さが、チャネル層１３０から離れて形成された他の障壁層１４２の厚さより厚くてよい。これにより、障壁層１４２によるチャネル層１３０への２次元電子ガスの閉じ込め効果が大きくなるので、シート抵抗が小さくなる。例えば、障壁層１４２のいずれか一層の厚さが、当該障壁層１４２よりチャネル層１３０に近く下側に形成された他の障壁層１４２のいずれか一層の厚さより薄い。障壁層１４２の一層の厚さが、当該障壁層１４２よりチャネル層１３０に近く下側に形成された他のいずれの障壁層１４２の一層の厚さ以下であってよい。
【００３５】
障壁層１４２が、各層の厚さが同一である複数の障壁層１４２を含む複数のグループに分かれ、当該複数のグループのうちの一つに含まれる障壁層１４２の各層の厚さが、チャネル層１３０に近い他のグループに含まれる障壁層１４２の厚さより薄くてもよい。あるいは、障壁層１４２の各層の厚さがチャネル層１３０に近いほど厚くてもよい。障壁層１４２の各層の厚さが、チャネル層１３０に近く下側に形成された障壁層１４２から、遠くに形成された障壁層１４２に向かって、直線的に薄くてもよい。また、量子準位層１４４を挟んで隣接する障壁層１４２同士の厚さの差が、チャネル層１３０から絶縁層１５０へと上側に向かって徐々に小さくなってもよい。
【００３６】
表４に、量子準位層１４４の厚さの例を示す。表４に示した例において、すべての障壁層１４２の厚さを０．５ｎｍで同一とし、障壁層１４２および量子準位層１４４を積層する繰り返しの回数を１２回とした。表４においてａの列が、量子準位層１４４のうちでチャネル層１３０の最も近くに形成された量子準位層１４４の厚さを示す。ａからｌにいくにしたがって、この順に量子準位層１４４がチャネル層１３０から遠くなり、ｌの列が、量子準位層１４４のうちでチャネル層１３０から最も離れて形成された量子準位層１４４の厚さを示す。
【００３７】
【表４】
2012227227.tif 000006
【００３８】
試料番号３０、３１および３２のＳＢＤ１００は、試料番号１９のＳＢＤに比べて、ショットキー電極１７０からチャネル層１３０へのリーク電流が５０％小さい。これは、上記のように、量子準位層１４４のコンダクションバンドの傾きが緩やかになるからである。
【００３９】
表５に障壁層１４２および量子準位層１４４の厚さの例を示す。表５に示した例において、障壁層１４２および量子準位層１４４を積層する繰り返しの回数は１２回である。表５においてａの列が、障壁層１４２および量子準位層１４４のうちでチャネル層１３０に最も近くに形成された障壁層１４２および量子準位層１４４の厚さを示す。ａからｌにいくにしたがって、この順に障壁層１４２および量子準位層１４４がチャネル層１３０から遠くなり、ｌの列が、障壁層１４２および量子準位層１４４のうちでチャネル層１３０から最も離れて形成された障壁層１４２および量子準位層１４４の厚さを示す。すなわち、表５に示したＳＢＤ１００において、チャネル層１３０上に厚さ０．７５ｎｍのＡｌＮからなる障壁層１４２が形成され、厚さ３．０ｎｍのＧａＮからなる量子準位層１４４上に絶縁層１５０、オーミック電極１６０およびショットキー電極１７０が形成される。
【００４０】
【表５】
2012227227.tif 000007
【００４１】
試料番号３３のＳＢＤ１００は、試料番号１９のＳＢＤに比べて、ショットキー電極１７０からチャネル層１３０へのリーク電流が５０％小さく、かつ、シート抵抗が５％低い。これは、上記で説明したように、量子準位層１４４のコンダクションバンドの傾きが緩やかで、かつ、障壁層１４２によるチャネル層１３０への２次元電子ガスの閉じ込め効果が大きいからである。
【００４２】
図２は、波長２６６ｎｍの紫外線励起によるバリア層１４０のフォトルミネッセンススペクトルである。白い四角が試料番号１、黒い丸が試料番号２、白い三角が試料番号４、バツ印が試料番号５、そして短い横線（−）が試料番号６のバリア層１４０に対応する。約３．４ｅＶの発光ピークがＧａＮのバンド間遷移を示す。図２に示すように、バリア層１４０で３．４ｅＶより高エネルギー側に発光ピークが観察された。これは、バリア層１４０が有する障壁層１４２および量子準位層１４４で井戸型ポテンシャルが形成され、量子準位層１４４に量子準位が形成されるからである。
【００４３】
３．４ｅＶより高エネルギー側の発光ピークは、障壁層１４２の厚さが薄くなるに従って強度が弱くなり、障壁層１４２が０．２５ｎｍより薄いとほぼ観察されない。障壁層１４２が薄すぎると量子準位が形成されないからである。また、３．４ｅＶより高エネルギー側の発光ピークは、量子準位層１４４の厚さが薄くなるに従って、高エネルギー側に移動する。量子準位層１４４が薄いと、量子井戸の幅が狭く、量子準位が高いからである。試料番号２から４のＳＢＤ１００では、量子準位層１４４に量子準位が形成されていることを示す。
【００４４】
図３は、本発明の第２の実施形態に係るＳＢＤ２００の断面図である。図３において図１と同一の符号を付した要素は、図１において説明した要素と同一の機能および構成を有してよい。ＳＢＤ２００は、基板１１０、バッファ層１２０、チャネル層１３０、バリア層１４０、絶縁層１５０、オーミック電極１６０、およびショットキー電極１７０を備える。バリア層１４０は、チャネル層１３０上に、障壁層１４２および量子準位層１４４を積層して形成される。チャネル層１３０から最も離れて、最上部に形成された量子準位層１４４がＳＢＤ２００の端部で除去され、量子準位層１４４が除去された部分で絶縁層１５０が、障壁層１４２の中でもっともチャネル層１３０から離れて形成されている障壁層１４２上に形成されてよい。
【００４５】
第２の実施形態に係るＳＢＤ２００において、バリア層１４０が有する量子準位層１４４のうち、チャネル層１３０から最も離れて、最上部に形成された量子準位層１４４は、ショットキー電極１７０が形成される部分で除去されてよい。ショットキー電極１７０は、チャネル層１３０から最も離れて、最上部に形成された量子準位層１４４が除去された部分に形成されて、障壁層１４２のなかでチャネル層から最も離れて形成された障壁層１４２上に形成されてよい。ショットキー電極１７０が障壁層１４２に接するので、ショットキーバリアを高くすることができる。これにより、ショットキー電極１７０からチャネル層１３０へのリーク電流を小さくすることができる。
【００４６】
絶縁層１５０がバリア層１４０上に形成され、次にオーミック電極１６０を形成する部分の絶縁層１５０を除去して、バリア層１４０上にオーミック電極１６０が形成されてよい。オーミック電極１６０は例えばリフトオフ法で形成できる。
【００４７】
絶縁層１５０、および、チャネル層１３０から最も離れて最上部に形成された量子準位層１４４が除去されて、除去された部分にショットキー電極１７０が形成されてよい。量子準位層１４４がＧａＮで形成され、障壁層１４２がＡｌＮで形成されているときは、障壁層１４２をエッチングストップ層として、チャネル層１３０から最も離れて最上部に形成された量子準位層１４４が除去されてよい。量子準位層１４４が、塩素系のガスを用いたドライエッチングで除去されてよい。ショットキー電極１７０は例えばリフトオフ法で形成されてよい。
【００４８】
ショットキー電極１７０は、バリア層１４０が有する障壁層１４２のうち、いずれか一つの障壁層１４２の表面上に形成されてよい。このとき、ショットキー電極１７０と、表面が接する障壁層１４２よりも上側に形成された量子準位層１４４、および障壁層１４２が存在するときは存在する障壁層１４２が、ショットキー電極１７０が形成される部分で除去されてよい。これにより、ショットキー接合のショットキーバリアの高さを調節することができる。
【００４９】
図４は、本発明の第３の実施形態に係るＳＢＤ３００の断面図である。図４において図１と同一の符号を付した要素は、図１において説明した要素と同一の機能および構成を有してよい。ＳＢＤ３００は、基板１１０、バッファ層１２０、チャネル層１３０、バリア層１４０、絶縁層１５０、オーミック電極１６０、およびショットキー電極１７０を備える。バリア層１４０は、チャネル層１３０上に、障壁層１４２および量子準位層１４４を積層して形成される。
【００５０】
バリア層１４０は、ショットキー電極１７０が形成される部分で除去されてよい。ショットキー電極１７０はチャネル層１３０上の、バリア層１４０が除去された部分に形成されてよい。ショットキー電極１７０がチャネル層１３０に接するので、ショットキー電極１７０からチャネル層１３０へのリーク電流が、バリア層１４０の結晶欠陥の影響を受けない。したがって、リーク電流を小さくできる。チャネル層１３０から最も離れて、最上部に形成された量子準位層１４４がＳＢＤ２００の端部で除去され、量子準位層１４４が除去された部分で絶縁層１５０が、障壁層１４２の中でもっともチャネル層１３０から離れて形成されている障壁層１４２上に形成されてよい。
【００５１】
絶縁層１５０がバリア層１４０上に形成された後、オーミック電極１６０が形成される部分の絶縁層１５０を除去して、オーミック電極１６０がバリア層１４０上に形成されてよい。オーミック電極１６０は例えばリフトオフ法で形成できる。
【００５２】
ショットキー電極１７０を形成する部分の、絶縁層１５０、および、バリア層１４０が除去されて、ショットキー電極１７０が形成されてよい。バリア層１４０が、塩素系のガスおよびアルゴンガスを用いたドライエッチングで除去されて、チャネル層１３０が露出されてよい。ショットキー電極１７０が、例えばリフトオフ法でチャネル層１３０上に形成される。
【００５３】
図５は、本発明の第３の実施形態に係るＨＦＥＴ４００（ヘテロ接合電界効果型トランジスタ）の断面図である。図５において図１と同一の符号を付した要素は、図１において説明した要素と同一の機能および構成を有してよい。ＨＦＥＴ４００は、基板１１０、バッファ層１２０、チャネル層１３０、バリア層１４０、絶縁層１５０、ソース電極４１０、ドレイン電極４１２、および、ゲート電極４１４を備える。バリア層１４０は、チャネル層１３０上に、障壁層１４２および量子準位層１４４を積層して形成される。
【００５４】
絶縁層１５０は、ソース電極４１０、ドレイン電極４１２、およびゲート電極４１４を形成する部分で、除去されてよい。ソース電極４１０、ドレイン電極４１２、およびゲート電極４１４は、絶縁層１５０が除去された部分でバリア層１４０上に形成されてよい。ソース電極４１０およびドレイン電極４１２は、チャネル層１３０とオーミック接合する材料で形成されてよい。ソース電極４１０およびドレイン電極４１２の材料は、例えば、Ｔｉを含む。オーミック電極１６０は、Ｔｉからなる層、Ａｌからなる層、およびＡｕからなる層をこの順にバリア層１４０上に積層して形成されてよい。
【００５５】
ゲート電極４１４はチャネル層１３０とショットキー接合する材料で形成されてよい。ゲート電極４１４の材料は、例えば、Ｎｉを含む。ショットキー電極１７０は、Ｎｉからなる層およびＡｕからなる層をこの順に積層してバリア層１４０上に形成されてよい。ゲート電極４１４、ソース電極４１０およびドレイン電極４１２は、リフトオフ法を用いて、スパッタリングでバリア層１４０上に形成されることができるが、形成方法はこれに限定されない。
【００５６】
チャネル層１３０と障壁層１４２とのヘテロ接合によって、チャネル層１３０のバリア層１４０側の界面には、２次元電子ガスが発生する。ゲート電極４１４の電位によって２次元電子ガスを制御する。
【００５７】
ゲート電極４１４は、バリア層１４０が有する障壁層１４２のうち、いずれか一つの障壁層１４２の表面上に形成されてよい。このとき、ゲート電極４１４と、表面が接する障壁層１４２よりも上側に形成された量子準位層１４４、および障壁層１４２が存在するときは、ゲート電極４１４を形成する部分で除去されてよい。これにより、ゲート電極４１４のショットキー接合のショットキーバリアの高さを調節することができる。
【００５８】
バリア層１４０がゲート電極４１４を形成する部分で除去され、ゲート電極４１４がチャネル層１３０上のバリア層１４０を除去した部分に形成されてよい。ゲート電極４１４がチャネル層１３０に接するので、ゲート電極４１４からチャネル層１３０へのリーク電流が、バリア層１４０の結晶欠陥の影響を受けない。これによりリーク電流を小さくすることができる。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６１】
１００  ＳＢＤ、１１０  基板、１２０  バッファ層、１３０  チャネル層、１４０  バリア層、１４２  障壁層、１４４  量子準位層、１５０  絶縁層、１６０  オーミック電極、１７０  ショットキー電極、２００  ＳＢＤ、３００  ＳＢＤ、４００  ＨＦＥＴ、４１０  ソース電極、４１２  ドレイン電極、４１４  ゲート電極
【図１】
2012227227.tif 000008
【図２】
2012227227.tif 000009
【図３】
2012227227.tif 000010
【図４】
2012227227.tif 000011
【図５】
2012227227.tif 000012